(57)【要約】【課題】  本発明の目的は、粉体汚れに対するＳＧ性（汚れ成分が繊維表面に対して付着し難くなる性能）とＳＲ性（繊維に一度付着した汚れ成分の洗浄による脱落性）に優れる防汚加工繊維の製造方法、防汚加工繊維及び該防汚加工繊維を製造する際に好適に用いることができる繊維用防汚加工薬剤を提供することにある。【解決手段】  本発明の防汚加工繊維の製造方法は、繊維材料に対して、多糖類を付着させる工程（Ａ）と、繊維材料に対して、変性オルガノシリケート微粒子を付着させる工程（Ｂ）とを含むものである。本発明の防汚加工繊維は、繊維材料に対して、多糖類及び変性オルガノシリケート微粒子が付着してなるものである。本発明の繊維用防汚加工薬剤は、多糖類及び水を含有するものであり、上記の防汚加工繊維を製造する際に、好適に用いることができる。【選択図】  なし【特許請求の範囲】
【請求項１】
繊維材料に対して、多糖類を付着させる工程（Ａ）と、繊維材料に対して、変性オルガノシリケート微粒子を付着させる工程（Ｂ）とを含む、防汚加工繊維の製造方法。
【請求項２】
前記工程（Ａ）が、繊維材料に対して、前記多糖類及び水を含む処理液を付与して乾燥させる工程であり、前記工程（Ｂ）が、繊維材料に対して、前記変性オルガノシリケート微粒子及び水を含む処理液を付与して乾燥させる工程である、請求項１に記載の防汚加工繊維の製造方法。
【請求項３】
前記工程（Ａ）が、繊維材料に対して、多糖類及びシリカ微粒子を付着させる工程である、請求項１又は２に記載の防汚加工繊維の製造方法。
【請求項４】
前記多糖類がアニオン性基を有する、請求項１〜３のいずれかに記載の防汚加工繊維の製造方法。
【請求項５】
前記多糖類がアルギン酸ナトリウムである、請求項１〜４のいずれかに記載の防汚加工繊維の製造方法。
【請求項６】
前記工程（Ａ）を経て得られた繊維材料に対して前記工程（Ｂ）を行うか、又は前記工程（Ｂ）を経て得られた繊維材料に対して前記工程（Ａ）を行う、請求項１〜５のいずれかに記載の防汚加工繊維の製造方法。
【請求項７】
前記工程（Ｂ）を経て得られた繊維材料に対して前記工程（Ａ）を行う、請求項１〜５のいずれかに記載の防汚加工繊維の製造方法。
【請求項８】
繊維材料に対して、多糖類及び変性オルガノシリケート微粒子が付着してなる、防汚加工繊維。
【請求項９】
繊維材料に対して、さらにシリカ微粒子が付着してなる、請求項８に記載の防汚加工繊維。
【請求項１０】
前記多糖類がアニオン性基を有する、請求項８又は９に記載の防汚加工繊維。
【請求項１１】
前記多糖類がアルギン酸ナトリウムである、請求項８〜１０のいずれかに記載の防汚加工繊維。
【請求項１２】
多糖類及び水を含有する、繊維用防汚加工薬剤。
【請求項１３】
さらに、シリカ微粒子を含有する、請求項１２に記載の繊維用防汚加工薬剤。
【請求項１４】
前記多糖類がアニオン性基を有する、請求項１２又は１３に記載の繊維用防汚加工薬剤。
【請求項１５】
前記多糖類がアルギン酸ナトリウムである、請求項１２〜１４のいずれかに記載の繊維用防汚加工薬剤。
【請求項１６】
前記シリカ微粒子の平均粒子径が１〜１００ｎｍである、請求項１３〜１５のいずれかに記載の繊維用防汚加工薬剤。
【発明の詳細な説明】
【技術分野】
【０００１】
本発明は、防汚加工繊維の製造方法、防汚加工繊維及び繊維用防汚加工薬剤に関する。
【背景技術】
【０００２】
近年、繊維製品に快適性や安全性等の機能性が求められており、このような機能性の一つとして防汚加工が挙げられる。従来から、繊維に汚れが付着することを防止したり、付着した汚れを落ちやすくしたりするための様々な防汚加工手段が提案されている。
【０００３】
このような繊維の防汚加工方法として、繊維表面に親水性を付与することが可能なＳＲ剤に繊維を浸漬させて処理を行うＳＲ（Ｓｏｉｌ  Ｒｅｌｅａｓｅ）加工が知られている。繊維に対してＳＲ加工を施せば、繊維表面が親水性となり、洗濯等の水洗で容易に汚れを落とすことができる。しかし、ＳＲ加工は、液体の汚れ成分に対して防汚効果は大きいが、赤土や黄砂、花粉等の粉体汚れに対する防汚効果がほとんどないという問題があった。
【０００４】
一方、繊維表面をシリコーン系やフッ素系の撥水・撥油剤で被覆するＳＧ（Ｓｏｉｌ  Ｇｕａｒｄ）加工も知られている。繊維に対してＳＧ加工を施せば、繊維表面が撥水及び撥油性となり、繊維表面に汚れが付着し難くなる。しかし、このようなＳＧ加工では、繊維表面が撥水性となって繊維の吸水性が低下するため、繊維表面に汚れが一度付着すると、洗濯を行ってもその汚れが落ち難くなるという欠点があった。
【０００５】
また、最近では親水性基を有するフッ素系のＳＲ剤に繊維を浸漬して親水性を付与した後、フッ素系撥水・撥油剤で加工を行い、撥水・撥油性を付与するＳＧＲ加工も知られている（例えば、特許文献１等）。しかし、このようなＳＧＲ加工は、液体の汚れ成分に対して防汚効果は大きいが、赤土や黄砂、花粉等の粉体汚れに対して防汚効果は不十分であった。
【０００６】
このように、特に粉体汚れに対するＳＲ加工とＳＧ加工の両立は難しく、未だ十分な性能を有する防汚加工繊維の開発には至っていない。
【先行技術文献】
【特許文献】
【０００７】
【特許文献１】特開２００９−２０９３１２号公報
【発明の概要】
【発明が解決しようとする課題】
【０００８】
本発明の目的は、粉体汚れに対するＳＧ性（汚れ成分が繊維表面に対して付着し難くなる性能）とＳＲ性（繊維に一度付着した汚れ成分の洗浄による脱落性）に優れる防汚加工繊維の製造方法、防汚加工繊維及び該防汚加工繊維を製造する際に好適に用いることができる繊維用防汚加工薬剤を提供することにある。
【課題を解決するための手段】
【０００９】
本発明者らは、上記課題を解決するために鋭意検討した結果、繊維材料に対して、多糖類及び変性オルガノシリケート微粒子を付着させることによって、上記課題を解決できることを見出し、本発明に到達した。
【００１０】
すなわち、本発明は、繊維材料に対して、多糖類を付着させる工程（Ａ）と、繊維材料に対して、変性オルガノシリケート微粒子を付着させる工程（Ｂ）とを含む、防汚加工繊維の製造方法である。
【００１１】
前記工程（Ａ）は、繊維材料に対して、前記多糖類及び水を含む処理液を付与して乾燥させる工程であることが好ましい。また、前記工程（Ｂ）は、繊維材料に対して、前記変性オルガノシリケート微粒子及び水を含む処理液を付与して乾燥させる工程であることが好ましい。
【００１２】
前記工程（Ａ）は、繊維材料に対して、多糖類及びシリカ微粒子を付着させる工程であることが好ましい。
【００１３】
前記多糖類はアニオン性基を有することが好ましい。また、前記多糖類はアルギン酸ナトリウムであることが好ましい。
【００１４】
本発明の防汚加工繊維の製造方法は、前記工程（Ａ）を経て得られた繊維材料に対して前記工程（Ｂ）を行うか、又は前記工程（Ｂ）を経て得られた繊維材料に対して前記工程（Ａ）を行うものである。さらには、本発明の防汚加工繊維の製造方法は、前記工程（Ｂ）を経て得られた繊維材料に対して前記工程（Ａ）を行うことが好ましい。
【００１５】
本発明の防汚加工繊維は、繊維材料に対して、多糖類及び変性オルガノシリケート微粒子が付着してなるものである。本発明の防汚加工繊維は、繊維材料に対して、さらにシリカ微粒子が付着してなるものが好ましい。
【００１６】
本発明の防汚加工繊維に付着してなる前記多糖類は、アニオン性基を有することが好ましい。前記多糖類はアルギン酸ナトリウムであることが好ましい。
【００１７】
本発明の繊維用防汚加工薬剤は、多糖類及び水を含有するものであり、上記の防汚加工繊維を製造する際に、好適に用いることができる。
本発明の繊維用防汚加工薬剤は、さらにシリカ微粒子を含有することが好ましい。
【００１８】
本発明の繊維用防汚加工薬剤に含まれる前記多糖類は、アニオン性基を有することが好ましい。また、前記多糖類は、アルギン酸ナトリウムであることが好ましい。
【００１９】
本発明の繊維用防汚加工薬剤に含まれる前記シリカ微粒子の平均粒子径は、１〜１００ｎｍであることが好ましい。
【発明の効果】
【００２０】
本発明の防汚加工繊維の製造方法は、粉体汚れに対して、ＳＲ加工とＳＧ加工の両立を図ることができる。本発明の防汚加工繊維の製造方法によれば、粉体汚れに対して、優れたＳＧ性及びＳＲ性を有する防汚加工繊維を得ることができる。
本発明の防汚加工繊維は、粉体汚れに対して、優れたＳＧ性及びＳＲ性を有する。
本発明の繊維用防汚加工薬剤は、本発明の防汚加工繊維を製造する際に、好適に用いることができる。
【発明を実施するための形態】
【００２１】
[防汚加工繊維の製造方法]
本発明の防汚加工繊維の製造方法は、繊維材料に対して、多糖類を付着させる工程（Ａ）と、繊維材料に対して、変性オルガノシリケート微粒子を付着させる工程（Ｂ）とを含むものである。以下、詳細に説明する。
【００２２】
（多糖類）
変性オルガノシリケート微粒子とともに、多糖類を繊維材料に付着させることにより、粉体汚れに対して、優れたＳＧ性及びＳＲ性を有する防汚加工繊維を得ることができる。一般的に多糖類とは、単糖類がポリグリコシル化した高分子化合物であって、重合度が１０以上のものをいう。多糖類は、水溶性、不溶性、加熱により溶解するもの、加熱によりゲルを生成するもの等が挙げられるが、本発明で使用する多糖類としては、水溶性であることが好ましい。多糖類は、１種のみを用いてもよく、２種以上を併用してもよい。
【００２３】
本発明で用いる多糖類としては、デンプン、グリコーゲン、セルロース、イヌリン、マンナン、グルコマンナン、キチン、アガロース、カラギーナン、ヘパリン、アルギン酸、ヒアルロン酸、コンドロイチン、ペクチン、キシログルカン等が挙げられる。
【００２４】
本発明で用いる多糖類は、分子内にアニオン性基を有することが好ましい。アニオン性基を有することにより、工程（Ｂ）で使用する変性オルガノシリケート微粒子とイオン性相互作用が生じることで、洗濯耐久性を有する防汚繊維を製造することができる。
アニオン性基としては、カルボキシル基、スルホン酸基、硫酸エステル基、リン酸エステル基等が挙げられる。これらの中でも、カルボキシル基が好ましい。
【００２５】
多糖類に含まれるアニオン性基は、ナトリウムやカリウム等のアルカリ金属塩を形成していることが好ましい。但し、アニオン性基は、完全に塩型になっている必要はない。
【００２６】
カルボキシル基を有する多糖類は、天然由来のものと天然高分子材料を変性したもの（半合成高分子化合物）が含まれる。天然由来のカルボキシル基を含有する多糖類は、グルクロン酸、ガラクツロン酸、マンヌロン酸等のウロン酸を分子内に持つ化合物であり、アラビアゴム、アルギン酸、アルギン酸ナトリウム、ペクチン、コンドロイチン硫酸ナトリウム、ヒアルロン酸、ヒアルロン酸ナトリウム、ヘパリン等が挙げられる。半合成高分子化合物としては、カルボキシメチルセルロースナトリウム、カルボキシメチルキチンナトリウム、カルボキシメチルデンプンナトリウム等の天然の多糖類を変性したものや、デンプンやセルロース等の多糖類にアクリル酸をグラフト共重合したもの等が挙げられる。これらの中でも、多糖類としては、アルギン酸ナトリウム、ヒアルロン酸ナトリウム、ペクチンが好ましく、アルギン酸ナトリウムがさらに好ましい。
このようなアニオン性基を有する多糖類、特にカルボキシル基を有する多糖類を用いることで、繊維材料を洗濯しても、ＳＲ性及びＳＧ性を維持することができ、繊維材料に対して優れた洗濯耐久性を付与することができる。
【００２７】
多糖類を１重量％水溶液としたときの粘度（２０℃）は、耐久性や加工時の取扱い易さの点から、１０〜５０００ｍＰａ・ｓであることが好ましく、５０〜２０００ｍＰａ・ｓであることがより好ましく、１００〜１０００ｍＰａ・ｓであることがさらに好ましい。
【００２８】
（変性オルガノシリケート微粒子）
変性オルガノシリケート微粒子とは、シリカ微粒子の表面のシラノール基と反応する官能基を有する有機化合物（例えばシランカップリング剤）を用いて、シリカ微粒子表面を処理することによって得られる微粒子をいう。
本発明で用いられる変性オルガノシリケートは、微粒子状であることが必要である。微粒子状であることにより、繊維表面に微細な凹凸を形成させて、ＳＧ性を付与することができる。
【００２９】
処理液における変性オルガノシリケート微粒子の平均粒子径は、０．００１μｍ〜１μｍが好ましく、０．００５〜０．５μｍがより好ましく、０．０１〜０．１μｍがさらに好ましい。該平均粒子径がこの範囲であることで、糸条同士の隙間や繊維同士の隙間はもちろん、繊維表面に存在し得る微細な窪みにまで微粒子が入り込みやすく、繊維表面を均一に斑なく被覆する被膜層が形成される。平均粒子径が１μｍを超える場合には十分な防汚性が発現せず、洗濯耐久性が低下する恐れがある。
【００３０】
変性オルガノシリケート微粒子は、微粒子の形成性、形状及び硬さの点から、４級アンモニウム基や１〜３級アミノ基などのカチオン性基を導入したカチオン変性オルガノシリケート微粒子であることが好ましい。
カチオン変性オルガノシリケート微粒子は、カチオン性基と、シリカ表面のシラノール基に対して反応性を有する官能基との双方を有する有機化合物を用いて、シリカ微粒子の表面を処理することにより得られる。カチオン性基としては、４級アンモニウム基や１〜３級アミン塩を構成してカチオン性を示すことができる１〜３級アミノ基等を挙げることができる。また、４級アンモニウム基や１〜３級アミノ基以外のカチオン性基を用いることができる。有機化合物におけるカチオン性基の量は、全体としてカチオン性を示す限り特に制限されない。
【００３１】
前記有機化合物としては、例えば、３−アミノプロピルトリエトキシシラン、３−アミノプロピルトリメトキシシラン、Ｎ−（２−アミノエチル）−３−アミノプロピルトリメトキシシラン、Ｎ−（２−アミノエチル）−３−アミノプロピルトリエトキシシラン、Ｎ−（２−アミノエチル）−３−アミノプロピルメチルジメトキシシラン、Ｎ−フェニル−３−アミノプロピルトリメトキシシラン、アミノアルキルジグリシジルエーテル等のアミノ基やそれらを４級化したアンモニウム塩を挙げることができる。
【００３２】
（繊維材料）
繊維材料としては、天然繊維、化学繊維のいずれであってもよい。天然繊維としては、例えば、綿、大麻、亜麻、ヤシ、いぐさ等の植物繊維；羊毛、山羊毛、モヘア、カシミア、ラクダ、絹等の動物繊維；石綿等の鉱物繊維等を挙げることができる。化学繊維としては、例えば、ロックファィバ−、金属繊維、グラファイト、シリカ、チタン酸塩等の無機繊維；レーヨン、キュプラ、ビスコース、ポリノジック、精製セルロース繊維等の再生セルロース系繊維；溶融紡糸セルロース繊維；牛乳タンパク、大豆タンパク等のタンパク質系繊維；再生絹、アルギン酸繊維等の再生・半合成繊維；ポリアミド繊維、ポリエステル繊維、カチオン可染ポリエステル繊維、ポリビニル繊維、ポリアクリルアルコール繊維、ポリウレタン繊維、アクリル繊維、ポリエチレン繊維、ポリビニリデン繊維、ポリスチレン繊維、等の合成繊維を挙げることができる。また、これら繊維を２種以上複合（混紡、混繊、交織、交編等）されていてもよい。
【００３３】
ポリエステル繊維としては、ポリエチレンテレフタレート（ＰＥＴ）繊維のほかに、ポリ乳酸（ＰＬＡ）繊維、ポリトリメチレンテレフタレート（ＰＴＴ）繊維、ポリブチレンテレフタレート（ＰＢＴ）繊維、ポリプロピレンテレフタレート（ＰＰＴ）繊維、ポリエチレンナフタレート（ＰＥＮ）繊維、ポリアリレート繊維等エステル結合を形成する反応によって縮合させた高分子からなる繊維を意味する。ポリエステル繊維と複合される繊維としては、セルロース繊維、ポリアミド繊維、ポリウレタン繊維等の合成繊維や天然繊維が挙げられる。
【００３４】
ポリアミド繊維は、ポリアミドを必須とし、複合化されていてもよい繊維を意味し、たとえば、ナイロン６、ナイロン６６、ナイロン６１０、ナイロン１１、ナイロン４、ナイロン７、芳香族ナイロン（アラミド）等が挙げられる。ポリアミドは、通常、アミド結合を形成する反応によって縮合させて得られる。
【００３５】
繊維材料の形態としては、例えば、織物、編物、布帛、糸状、チーズ、かせ、不織布等の形態を挙げることができる。繊維材料の用途としては、防汚性を付与する対象物、例えば、アウター、ユニフォーム、スポーツ等の衣料；マスク、ガーゼ、紙おむつ等の衛生材料；自動車、航空機、鉄道、船舶等の車両内装材；布団、マットレス、シーツ、枕、カバー、毛布、タオルケット等の寝具類；カーテン、ブラインド、ソファー、椅子、座布団、壁紙、絨毯、カーペット、テーブルクロス、クッション、椅子、ふすま等のインテリア；どん帳、暗幕、工事用シート、テント、フィルターなどの産業資材等を挙げることができる。
【００３６】
（工程（Ａ）と工程（Ｂ））
工程（Ａ）は、上記の繊維材料に対して、上記の多糖類を付着させる工程である。詳細には、工程（Ａ）は、繊維材料に対して、多糖類及び水を含む処理液を付与して乾燥させる工程である。
工程（Ｂ）は、上記の繊維材料に対して、上記の変性オルガノシリケート微粒子を付着させる工程（Ｂ）である。詳細には、工程（Ｂ）は、繊維材料に対して、変性オルガノシリケート微粒子及び水を含む処理液を付与して乾燥させる工程である。
【００３７】
工程（Ａ）及び工程（Ｂ）は、別々に行う工程であることが好ましい。つまり、工程（Ａ）を経て得られた繊維材料に対して工程（Ｂ）を行うか、又は工程（Ｂ）を経て得られた繊維材料に対して工程（Ａ）を行うことが好ましい。工程（Ａ）及び工程（Ｂ）を別々に行うことにより、繊維材料に対して、多糖類を含む層と変性オルガノシリケート微粒子を含む層とが形成され、粉体汚れに対して、優れたＳＧ性及びＳＲ性を有する防汚加工繊維を得ることができる。さらに、本発明の製造方法によれば、工程（Ａ）及び工程（Ｂ）の順序に関わらず、つまり層を形成する順序に関わらず、粉体汚れに対して優れたＳＧ性及びＳＲ性を有する防汚加工繊維を得ることができる。従って、防汚加工繊維を製造する際の設計上・工程上の自由度が向上する。
【００３８】
工程（Ａ）は、繊維材料に対して、多糖類及びシリカ微粒子を付着させる工程であることが好ましい。詳細には、工程（Ａ）は、繊維材料に対して、多糖類、シリカ微粒子及び水を含む処理液を付与して乾燥させる工程であることが好ましい。工程（Ａ）においてシリカ微粒子をさらに用いることにより、繊維材料に対して、多糖類及びシリカ微粒子を含む層と変性オルガノシリケート微粒子を含む層とが形成される。このような層が形成された防汚加工繊維は、洗濯を繰り返しても、粉体汚れに対するＳＧ性、ＳＲ性を維持することができ、洗濯耐久性に優れる。
【００３９】
シリカ微粒子とは、ＳｉＯ２を主成分とする水不溶性の微粒子をいう。一般的にシリカ微粒子は、結晶性シリカ（微粒子）と非結晶性シリカ（微粒子）の２つに大別されるが、本発明においてはいずれのシリカ微粒子を用いることができる。また、本発明でいうシリカ微粒子は、上記の変性オルガノシリケート微粒子を除くものである。すなわち、シリカ微粒子の表面が前述の有機化合物によって処理されていないものをいう。
【００４０】
本発明の防汚加工繊維の製造方法において、シリカ微粒子は、水を分散媒とし、ＳｉＯ２又はその水和物の微粒子を水中に分散せしめたコロイド溶液（コロイダルシリカ）として、用いることができる。コロイダルシリカは、ケイ酸塩に希塩酸を作用させてから透析する方法等により得られる。コロイダルシリカに占めるシリカ微粒子の重量割合は、通常、５〜５０重量％となる。また、コロイダルシリカはその特性分類から、酸性とアルカリ性の双方があるが、本発明においてはどちらのコロイダルシリカも使用することができる。また、コロイダルシリカは、球状、鎖状、会合状、房状等の形状を有するが、本発明においてはいずれの形状のコロイダルシリカを用いることができる。
【００４１】
コロイダルシリカにおけるシリカ微粒子の平均粒子径は、１〜１００ｎｍが好ましく、２〜７０ｎｍがより好ましく、３〜５０ｎｍがさらに好ましい。該平均粒子径が１００ｎｍ超の場合、ＳＧ性が不良となることがある。なお、本発明でいう平均粒子径とは、レーザー回折／散乱式粒度分布測定装置（堀場製ＬＡ−９１０）で測定された粒度分布より算出された平均値をいう。
【００４２】
本発明の製造方法は、工程（Ｂ）を経て得られた繊維材料に対して工程（Ａ）を行うことが好ましい。このような順序で行うことにより、つまり変性オルガノシリケート微粒子を含む層を形成した後に、多糖類を含む層を形成することにより、粉体汚れに対して優れたＳＧ性及びＳＲ性を有するばかりでなく、液体汚れに対して優れたＳＲ性を有する防汚加工繊維を得ることができる。特に、変性オルガノシリケート微粒子がカチオン変性オルガノシリケート微粒子であり、多糖類がアニオン性基を有する場合に、その効果は大きくなる。
【００４３】
工程（Ａ）で用いる処理液は、多糖類及び水を含有するものであり、好ましくは、多糖類、シリカ微粒子及び水を含有するものである。処理液全体に占める多糖類の濃度は、０．００１〜２０重量％が好ましく、０．００５〜１５重量％がより好ましく、０．０１〜１０重量％がさらに好ましい。処理液全体に占めるシリカ微粒子の濃度は、０．００１〜２５重量％が好ましく、０．００５〜２０重量％がより好ましく、０．０１〜１５重量％がさらに好ましい。
【００４４】
工程（Ｂ）で用いる処理液は、変性オルガノシリケート微粒子及び水を含有するものである。処理液全体に占める変性オルガノシリケート微粒子の濃度は、１〜５０重量％が好ましく、２〜４０重量％がより好ましく、３〜３０重量％がさらに好ましい。
また、工程（Ａ）で用いる多糖類がアルギン酸ソーダやペクチンの場合、工程（Ｂ）で用いる処理液に二価以上の金属成分を混合してゲル化を生じさせ、水不溶性とすることで耐久性を付与することも可能である。二価以上の金属としては、カルシウム、鉄、アルミニウム等が挙げられる。
【００４５】
工程（Ａ）及び工程（Ｂ）で用いる処理液は、他の薬剤を含んでもよい。同時に加工可能な他の薬剤としては、溶剤、バインダー、架橋剤、防虫剤、防カビ剤、防ダニ剤、抗菌剤、消臭剤、帯電防止剤、撥水撥油剤、紫外線吸収剤、難燃剤、抗アレル剤、深色化剤、平滑剤、柔軟剤又は吸水剤が挙げられる。これらは、複数同時に処理することも可能である。各薬剤については、公知のものを採用できる。
【００４６】
これら処理液の製造方法は、特に限定はなく、公知の方法を採用できる。例えば、後述する繊維用防汚加工薬剤を希釈して調製してもよく、各成分の水溶液や分散液を混合撹拌して調製してもよい。
【００４７】
繊維材料に対する多糖類の付着量については、特に限定はないが、繊維材料に対して０．００１〜４０重量％が好ましく、０．００３〜３０重量％がより好ましく、０．００５〜２０重量％がさらに好ましい。該付着量が０．００１重量％未満の場合、粉体汚れに対して、優れたＳＲ性を発現しないことがある。該付着量が４０重量％超の場合は、粉体汚れに対して、ＳＲ性の向上がこれ以上見られず、経済的に不利となることがある。
【００４８】
繊維材料に対する変性オルガノシリケート微粒子の付着量については、特に限定はないが、繊維材料に対して０．０１〜１００重量％が好ましく、０．０２〜８０重量％がより好ましく、０．０５〜６０重量％がさらに好ましい。該付着量が０．０１重量％未満の場合、ＳＧ性が十分に発現しないことがある。該付着量が１００重量％超の場合は、ＳＧ性にこれ以上の性能が見られず、経済的に不利となることがある。
【００４９】
繊維材料に対するシリカ微粒子の付着量については、特に限定はないが、繊維材料に対して０．０１〜１００重量％が好ましく、０．０３〜８０重量％がより好ましく、０．０５〜６０重量％がさらに好ましい。該付着量が０．０１重量％未満の場合、洗濯耐久性が発現しないことがある。該付着量が１００重量％超の場合は、経済的に不利となることがある。
【００５０】
本願発明の効果をより発現させ、繊維材料に対して優れた洗濯耐久性を付与できる点から、繊維材料に付着した際の多糖類と変性オルガノシリケート微粒子の重量比（多糖類／変性オルガノシリケート微粒子）は、５／９５〜８０／２０が好ましく、１０／９０〜７５／２５がより好ましく、１５／８５〜７０／３０がさらに好ましい。
【００５１】
本願発明の効果をより発現させ、優れた洗濯耐久性を付与できる点から、繊維材料に付着した際の多糖類とシリカ微粒子の重量比（多糖類／シリカ微粒子）は、０．１／９９．９〜９９／１が好ましく、０．５／９９．５〜９０／１０がより好ましく、１／９９〜７０／３０がさらに好ましい。
【００５２】
繊維材料に上記の処理液を付与する方法としては、特に限定はなく、公知の方法を採用できる。これらの中でも、前述の多糖類、変性オルガノシリケート微粒子、シリカ微粒子を繊維材料に確実に付着させることができる点から、吸尽法、パッドドライ法、スプレー法及びコーティング法から選ばれる少なくとも１種の方法が好ましく、パッドドライ法がさらに好ましい。
【００５３】
吸尽法、パッドドライ法、スプレー法、コーティング法としては、公知の方法を採用できる。吸尽法とは、薬剤の希薄溶液を用い、温度、浸漬時間、液循環回数等の条件を設定して、薬剤を繊維に選択吸着させることで吸尽付着させる方法である。その後、通常、水洗を行い、遠心脱水、乾燥を行う。パッドドライ法とは、薬剤の溶液中に繊維を短時間浸漬し、ただちに脱水マングル等で絞ることで付着させる方法である。その後乾燥を行い、必要に応じて、キュアリングを行う。スプレー法とは、一定速度のコンベアー上に繊維を乗せ、その上から、薬剤の溶液を一定量スプレーすることで付着させる方法である。その後乾燥を行い、必要に応じて、キュアリングを行う。コーティング法とは、通常マングルで薬剤の溶液を片面より塗布することで付着させる方法である。その後、余分の薬剤はドクターでかき落とし、乾燥を行い、必要に応じて、キュアリングを行う。
【００５４】
繊維材料に処理液を付与する際の温度は、５〜４０℃が好適である。付与温度が５℃より低いと、一定温度保持が難しいために繊維材料への一定付与ができなくなることがある。一方、付与温度が４０℃より高いと、繊維材料に含まれる染料等の溶出が多くなることがある。
【００５５】
処理液が付与された繊維材料は、テンションレス、あるいはテンションを加える等の方法によって乾燥され、本発明の防汚加工繊維を得ることができる。テンションレスで乾燥する方法としては、ノンタッチ乾燥機、ショートループ乾燥機、テンションレスローラ型、シリンダー乾燥機等が挙げられ、テンションを加え乾燥する方法としては、ピンテンター、クリップテンター等が挙げられる。
乾燥温度については、特に限定はないが、加工薬剤を繊維材料に付着させるためには、１００℃以上が好ましく、１１０〜２００℃がさらに好ましい。乾燥温度が１００℃より低いと、加工薬剤が繊維材料に付着しないことがある。
【００５６】
[防汚加工繊維]
本発明の防汚加工繊維は、繊維材料に対して、多糖類及び変性オルガノシリケート微粒子が付着してなるものである。繊維材料、多糖類、変性オルガノシリケート微粒子、シリカ微粒子、それらの重量比及びそれらの繊維材料に対する付着量等については、前述の防汚加工繊維の製造方法で説明したものと同様である。防汚加工繊維は、前述の防汚加工繊維の製造方法によって、得ることができる。本発明の防汚加工繊維は、粉体汚れに対して優れたＳＧ性及びＳＲ性を有する。
本発明の防汚加工繊維は、洗濯耐久性を向上させる点から、繊維材料に対して、さらにシリカ微粒子が付着してなることが好ましい。シリカ微粒子については、前述の防汚加工繊維の製造方法で説明したものと同様である。
【００５７】
前述の防汚加工繊維の製造方法で説明したように、粉体汚れに対して一層優れたＳＧ性及びＳＲ性を発揮させる点から、本発明の防汚加工繊維は、多糖類を含む層と、変性オルガノシリケート微粒子を含む層を有することが好ましい。また、洗濯耐久性を向上させる点から、多糖類及びシリカ微粒子を含む層と、変性オルガノシリケート微粒子を含む層を有することが好ましい。さらに、液体汚れに対するＳＲ性を発揮させる点から、本発明の防汚加工繊維は、変性オルガノシリケート微粒子を含む層が形成された後に、多糖類を含む（必要に応じてシリカ微粒子を含む）層が形成されていることが好ましい。
【００５８】
[繊維用防汚加工薬剤]
本発明の繊維用防汚加工薬剤（以下薬剤ということがある）は、多糖類及び水を含有するものであり、本発明の防汚加工繊維の製造方法の工程（Ａ）において、好適に用いることができる。具体的には、該薬剤を希釈して、工程（Ａ）の処理液を調製することができる。本発明の薬剤は、さらにシリカ微粒子を含有することが好ましい。多糖類、シリカ微粒子については、防汚加工繊維の製造方法で説明したものと同様である。
【００５９】
薬剤の不揮発分に占める多糖類の割合は、０．１〜２０重量％が好ましく、０．３〜１５重量％がより好ましく、０．５〜１０重量％がさらに好ましい。該割合が０．１重量％未満の場合、耐久性が発現しないことがある。該割合が２０重量％超の場合は、特に高粘度となり取り扱いが困難となることがある。
薬剤がシリカ微粒子を含有する場合、薬剤の不揮発分に占めるシリカ微粒子の割合は、１〜５０重量％が好ましく、３〜４０重量％がより好ましく、５〜３０重量％がさらに好ましい。該割合が１重量％未満の場合、洗濯耐久性が発現しないことがある。該割合が５０重量％超の場合は、経済的に好ましくないことがある。
なお、本発明における不揮発分とは、試料を１０５℃で熱処理して溶媒等を除去し、恒量に達した時の絶乾成分をいう。
【００６０】
本願発明の効果をより発現させ、繊維材料に対して優れた洗濯耐久性を付与できる点から、薬剤における多糖類とシリカ微粒子の重量比（多糖類／シリカ微粒子）は、０．１／９９．９〜９９／１が好ましく、０．５／９９．５〜９０／１０がより好ましく、１／９９〜７０／３０がさらに好ましい。
【００６１】
繊維用防汚加工薬剤の調製方法としては、特に限定はなく、公知の方法を採用できる。例えば、多糖類の水溶液及びシリカ微粒子を含むコロイダルシリカを調製し、これらを混合撹拌して調製することができる。
【００６２】
なお、変性オルガノシリケート微粒子及び水を含む繊維用防汚加工薬剤を希釈して、工程（Ｂ）で用いる処理液を調製することができる。該繊維用防汚加工薬剤の不揮発分に占める変性オルガノシリケート微粒子の割合は、１〜５０重量％が好ましく、２〜４０重量％がより好ましく、３〜３０重量％がさらに好ましい。
【実施例】
【００６３】
以下、本発明の実施例を示し、本発明をさらに詳細に説明するが、本発明はこれらの実施例に限定されるものではない。なお、例中の「部」および「％」とあるのは、それぞれ「重量部」および「重量％」を表す。
【００６４】
（実施例１）
＜工程１＞
平均粒子径が３０ｎｍである変性オルガノシリケート微粒子（１）２０重量％及び水８０重量％からなる防汚加工薬剤を水で希釈して、薬剤が５重量％となる処理液を調製した。次に各評価で用いるポリエステル織物を、この処理液に浸漬させ、マングルで絞った。この際、処理液の繊維に対する付着量は８０重量％であった。その後、処理液が付着したポリエステル織物をピンテンターで１２０℃、２分間乾燥させた。
【００６５】
なお、実施例において、繊維に対する処理液の付着量は下記式により計算した。
繊維に対する処理液の付着量（重量％）＝[（Ｙ−Ｘ）／Ｘ]×１００
Ｘ：処理液が付着する前のポリエステル織物の重量
Ｙ：処理液が付着した後のポリエステル織物の重量
【００６６】
＜工程２＞
次に、平均粒子径が１０ｎｍのシリカ微粒子（１）２重量％及び水９６重量％の溶液を攪拌しながら、１重量％水溶液の粘度（２０℃）が５００ｍＰａ・ｓのアルギン酸ソーダ（１）を溶液全体に対して２重量％なるように加えて、防汚加工薬剤を調製した。
得られた薬剤を水で希釈して、薬剤が５重量％となる処理液を調製した。工程１で得られたポリエステル織物をこの処理液に浸漬させ、マングルで絞った。この際、繊維に対する処理液の付着量は８０重量％であった。その後、処理液が付着したポリエステル織物をピンテンターで１２０℃、２分間乾燥させ、防汚加工繊維（ポリエステル織物試験片）を得た。得られた防汚加工繊維の防汚性について、下記方法により評価を行った。
【００６７】
[粉体汚れ評価]
ポリエステル織物試験片（６ｃｍ×６ｃｍ）２枚と汚れ成分（赤土）２ｇをビニール袋に入れ、空気で膨らませ、ビニール袋の口を止めた。その後、ＩＣＩ形ピリング試験機で３０分間処理した。
（ＳＧ性）
赤土処理後の試験片１枚について、視覚により下記基準で粉体汚れのＳＧ性（付着防止性）の評価を行った。
◎：汚れ成分がほとんど付着しない。
○：汚れ成分が僅かに付着。
△：汚れ成分がある程度付着。（○と×の間）
×：汚れ成分が大量に付着。
【００６８】
（ＳＲ性）
赤土処理後の他の試験片１枚について、ＪＩＳ  Ｌ  ０８４４  Ａ−２号に基づき、さらに洗濯処理を行った。洗濯処理後の試験片について、ＪＩＳ  Ｌ  ０８０９に従い、粉体汚れのＳＲ性（洗濯脱落性）をグレースケール等級で判定した。等級の判定には分光側色計（ＣＭ−３６００ｄ、コニカミノルタ製）を使用し、薬剤を付与していない未加工布を基準とした。表の数値は等級を示し、数値が大きいほど汚染していないことを示す。
【００６９】
[液体汚れ評価]
ポリエステル織物試験片（１０ｃｍ×１０ｃｍ）２枚に汚れ成分（オレイン酸）を滴下し、２４時間放置後、１枚をＪＩＳ  Ｌ  ０２１７  １０３法で１回洗濯処理を行った。洗濯処理後の試験片について、ＪＩＳ  Ｌ  ０８０９に従い、液体汚れのＳＲ性（洗濯脱落性）をグレースケール等級で判定した。等級の判定には分光側色計（ＣＭ−３６００ｄ、コニカミノルタ製）を使用し、薬剤を付与していない未加工布を基準とした。表の数値は等級を示し、数値が大きいほど汚染していないことを示す。
【００７０】
[洗濯耐久性の評価]
ポリエステル織物試験片をＪＩＳ−Ｌ−０２１７  １０３法で１０回洗濯処理したものを洗濯耐久性評価用の試験片とする以外は、上記の粉体汚れ評価、液体汚れ評価と同様に評価した。
【００７１】
（実施例２〜１３）
実施例１で、防汚加工剤の種類、加工濃度及び加工順序を表１に示すように変更する以外は、実施例１と同様にして防汚加工繊維をそれぞれ製造し、評価した。その結果を表１に示す。
【００７２】
（比較例１〜６、ＢＬ）
実施例１で、防汚加工剤の種類、加工濃度及び加工順序を表２に示すように変更する以外は、実施例１と同様にして防汚加工繊維をそれぞれ製造し、評価した。なお、比較例５、６、ＢＬは工程１のみ行ったものであり、さらにＢＬは薬剤の代わりに水で処理したものである。その結果を表２に示す。
【００７３】
【表１】
2014122435.tif 000002
【００７４】
【表２】
2014122435.tif 000003
【００７５】
なお、表１、２に示す防汚加工薬剤の成分は以下の通りである。
変性オルガノシリケート微粒子（１）：３−アミノプロピルトリメトキシシランの４級アンモニウム塩にてシリカ微粒子を表面処理したもの。平均粒子径３０ｎｍ。
変性オルガノシリケート微粒子（２）：３−アミノプロピルトリエトキシシランの４級アンモニウム塩にてシリカ微粒子を表面処理したもの。平均粒子径４５ｎｍ。
変性オルガノシリケート微粒子（３）：Ｎ−（２−アミノエチル）−３−アミノプロピルトリメトキシシランの４級アンモニウム塩にてシリカ微粒子を表面処理したもの。平均粒子径２５ｎｍ。
アルギン酸ソーダ（１）：１重量％水溶液の粘度（２０℃）が５００ｍＰａ・ｓのアルギン酸ソーダ。
アルギン酸ソーダ（２）：１重量％水溶液の粘度（２０℃）が３００ｍＰａ・ｓのアルギン酸ソーダ。
ヒアルロン酸ソーダ：１重量％水溶液の粘度（２０℃）が２５００ｍＰａ・ｓのヒアルロン酸ソーダ。
アミノ変性シリコーン乳化物：アミノ変性シリコーン２０重量％の乳化物。
シリカ微粒子（１）：平均粒子径が１０ｎｍのコロイダルシリカ。
シリカ微粒子（２）：平均粒子径が３０ｎｍのコロイダルシリカ。
親水性ポリエステル樹脂：アニオン性親水性ポリエステル樹脂（ＳＲ−１０００  高松油脂（株）社製）。
ポリアクリル酸ソーダ：４０重量％水溶液の粘度（２５℃）が４００ｍＰａ・ｓのポリアクリル酸ソーダ。
フッ素樹脂：親水性基としてオキシアルキレン基を有する含フッ素共重合体２０重量％。
【００７６】
表１、２からわかるように、実施例の防汚加工繊維の製造方法によれば、比較例のものと比べ、粉体汚れに対して、優れたＳＧ性及びＳＲ性を有する防汚加工繊維を得ることができる。さらに、本発明の製造方法によれば、工程（Ａ）及び工程（Ｂ）の順序に関わらず、粉体汚れに対して優れたＳＧ性及びＳＲ性を有する防汚加工繊維を得ることができる。